(57)【要約】本発明が解決すべき課題は１コート塗装によっても被塗物との付着性に優れ、かつ仕上がり性、塗膜硬度、耐汚染性、耐候性及び耐加水分解性に優れた塗膜を得ることができる塗料組成物を提供することである。本発明は、（Ａ）水酸基含有アクリル樹脂、（Ｂ）水酸基含有ポリエステル樹脂、（Ｃ）着色顔料及び／又は光輝性顔料、及び（Ｄ）ポリイソシアネート化合物、を含有する塗料組成物であって、水酸基含有ポリエステル樹脂（Ｂ）が、ヌレート構造を有する環状ポリオール化合物（ｂ１）を含む多価アルコールと多塩基酸との反応によって得られる、水酸基価２０〜２５０ｍｇＫＯＨ／ｇのポリエステル樹脂であり、該水酸基含有ポリエステル樹脂（Ｂ）の固形分含有量が、（Ａ）及び（Ｂ）成分の合計樹脂固形分を基準として５〜６０質量％であることを特徴とする塗料組成物を提供する。【特許請求の範囲】
【請求項１】
（Ａ）重量平均分子量が１，０００〜９０，０００の水酸基含有アクリル樹脂、
（Ｂ）水酸基含有ポリエステル樹脂、
（Ｃ）着色顔料及び／又は光輝性顔料、及び
（Ｄ）ポリイソシアネート化合物、を含有する塗料組成物であって、
水酸基含有ポリエステル樹脂（Ｂ）が、ヌレート構造を有する環状ポリオール化合物（ｂ１）を含む多価アルコールと多塩基酸との反応によって得られる、水酸基価２０〜２５０ｍｇＫＯＨ／ｇのポリエステル樹脂であり、該水酸基含有ポリエステル樹脂（Ｂ）の固形分含有量が、（Ａ）成分及び（Ｂ）成分の合計樹脂固形分を基準として５〜６０質量％であることを特徴とする塗料組成物。
【請求項２】
水酸基含有アクリル樹脂（Ａ）が、共重合モノマー成分の総量を基準にして、メチルメタクリレートを含有しない、又はメチルメタクリレート量が５０質量％未満で含有する樹脂であって、かつ水酸基価２０〜２００ｍｇＫＯＨ／ｇ、重量平均分子量１，０００〜１０，０００、ガラス転移温度（Ｔｇ）０〜９０℃の範囲内の水酸基含有アクリル樹脂（Ａ１）を含む請求項１に記載の塗料組成物。
【請求項３】
水酸基含有アクリル樹脂（Ａ）が、さらに、共重合モノマー成分の総量を基準にして、メチルメタクリレート５０〜９０質量％及びその他の重合性不飽和モノマー１０〜５０質量％を共重合モノマー成分とする水酸基含有アクリル樹脂（Ａ２）を含む請求項２に記載の塗料組成物。
【請求項４】
さらに、レオロジーコントロール剤（Ｅ）を含有する請求項１〜３のいずれか１項に記載の塗料組成物。
【請求項５】
さらに、高級脂肪酸（Ｆ）を含有する請求項１〜４のいずれか１項に記載の塗料組成物。
【請求項６】
被塗物に、請求項１〜５のいずれか１項に記載の塗料組成物を塗装して得られる塗装物品。
【請求項７】
被塗物が、アクリロニトリル−ブタジエン−スチレン樹脂、アクリロニトリル−スチレン−アクリレート樹脂、ポリカーボネート樹脂、ポリブチレンテレフタレート樹脂、ポリ塩化ビニル樹脂、ポリアミド樹脂及びこれら樹脂の少なくとも２種類のハイブリッド樹脂からなる群から選ばれる少なくとも１種であることを特徴とする、請求項６に記載の塗装物品。
【請求項８】
被塗物に、少なくとも１層の着色ベースコート塗料及び少なくとも１層の上塗り塗料を順次塗装することにより複層塗膜を形成する方法であって、最上層の上塗り塗料として、請求項１〜５のいずれか１項に記載の塗料組成物を塗装する複層塗膜形成方法。
【発明の詳細な説明】
【技術分野】
【０００１】
［関連出願の相互参照］
本出願は、２０１３年７月１０日に出願された、日本国特許出願第２０１３−１４４４５９号明細書（その開示全体が参照により本明細書中に援用される）に基づく優先権を主張する。
本発明は、１コート塗装によっても被塗物との付着性に優れ、かつ仕上がり性、塗膜硬度、耐汚染性、耐候性及び耐加水分解性に優れた塗膜を得ることができる塗料組成物に関する。
【背景技術】
【０００２】
自動車外板部、家電製品などの部材として金属に替わって、例えば、ＡＢＳ樹脂、ウレタン樹脂及びポリアミド（ナイロン）樹脂などのプラスチック成型品が多く使用されている。【０００３】
プラスチック成型品には通常、意匠性や耐久性を付与するために塗料組成物が塗装される。従来、意匠性や耐久性を付与するために、塗装方法として、例えば、２コート方式が用いられてきた。２コート方式とは、着色ベース塗料組成物と、クリヤー塗料組成物とを順に塗装（コート）して焼付け（ベーク）して複層塗膜を形成するという方式である。例えば、特許文献１の発明は、着色塗料組成物を塗装し未硬化の該着色塗料塗面にクリヤー塗料を塗装（２コート）して、１回焼付け（１ベーク）をして該両塗膜を同時に硬化させる、２コート１ベーク方式で塗装して複層塗膜を形成する方法に関するものである。着色塗料組成物に原料の多価アルコール成分の一部又は全部がトリス（２−ヒドロキシエチル）イソシアヌレートである水酸基含有ポリエステル樹脂を使用することにより、耐チッピング性と仕上がり性に優れた塗膜ができるというものである。【０００４】
一方、近年、塗料及び塗装工程にかかるコストの削減（省エネルギー化及び生産性向上）及び低ＶＯＣ化（ＶＯＣ：揮発性有機化合物）などの人体や環境に配慮するという観点から、トルエンやキシレン等は削減あるいは実質的に含まないものであって、１コート１ベーク方式による塗装で、意匠性と塗膜性能を成立させる塗料組成物が強く求められている。【０００５】
しかしながら、上記特許文献１に記載の発明は、省エネルギー化及び生産性向上の要求を満足するものではなく、また、着色塗料塗面上にクリヤーコートを塗装し１４０℃で３０分加熱硬化しないと、十分な耐擦傷性、特に耐加水分解性、耐候性等の塗膜性能を満足するものではなかった。【０００６】
一方、意匠性に優れた１コートメタリック塗料組成物として、特許文献２及び特許文献３に記載の発明がある。特許文献２に記載の発明は、非水系の分散媒に重合体粒子が分散安定剤により分散された非水系重合体分散液、アクリル樹脂及び光輝材を配合してなる１コートメタリック塗料組成物に関するものである。前記アクリル樹脂の溶解性パラメーター値と前記非水系重合体分散液の分散安定剤の溶解性パラメーター値との差が特定範囲であるときに、非水系重合体が最適なパールチェイン構造を形成することで良好に光輝性顔料が配向し、メタリック外観に優れる塗膜ができるというものである。また、特許文献３の発明は、特定の水酸基価のアクリル樹脂と特定の水酸基価セルロースアセテートブチレート、光輝材及び硬化剤としてポリイソシアネート化合物を含有する組成物に関するものである。セルロースアセテートブチレートを配合すると１コートでも、塗膜表面の光沢度（ツヤ感）及び光輝性が高くなるというものである。【０００７】
しかしながら、特許文献２及び３に記載の発明はいずれも、耐候性及び耐加水分解性の点においては不十分で、また、塗装時の塗料固形分含有率を高くしようとすると粘度が上がるため、塗装作業性が悪く、また、仕上がり性も不十分となる場合があった。
【先行技術文献】
【特許文献】
【０００８】
【特許文献１】特開平１１−６１４号公報
【特許文献２】特開２００２−８０７７６号公報
【特許文献３】特開２０１３−１２４３６５号公報
【発明の概要】
【発明が解決しようとする課題】
【０００９】
本発明の目的は、１コート塗装によっても被塗物との付着性に優れ、かつ仕上がり性、塗膜硬度、耐汚染性、耐候性及び耐加水分解性に優れた塗膜を得ることができる塗料組成物を提供することにある。
【課題を解決するための手段】
【００１０】
本発明者らは、上記課題を解決するために鋭意検討を重ねた結果、上記課題を解決できることを見出し、本発明を完成させるに至った。
すなわち本発明は、以下の項の塗料組成物を提供する： 
項１．
（Ａ）重量平均分子量が１，０００〜９０，０００の水酸基含有アクリル樹脂、
（Ｂ）水酸基含有ポリエステル樹脂、
（Ｃ）着色顔料及び／又は光輝性顔料、及び
（Ｄ）ポリイソシアネート化合物、を含有する塗料組成物であって、
水酸基含有ポリエステル樹脂（Ｂ）が、ヌレート構造を有する環状ポリオール化合物（ｂ１）を含む多価アルコールと多塩基酸との反応によって得られる、水酸基価２０〜２５０ｍｇＫＯＨ／ｇのポリエステル樹脂であり、該水酸基含有ポリエステル樹脂（Ｂ）の固形分含有量が、（Ａ）成分及び（Ｂ）成分の合計樹脂固形分を基準として５〜６０質量％であることを特徴とする塗料組成物。【００１１】
項２．水酸基含有アクリル樹脂（Ａ）が、共重合モノマー成分の総量を基準にして、メチルメタクリレートを含有しない、又はメチルメタクリレート量が５０質量％未満で含有する樹脂であって、かつ水酸基価２０〜２００ｍｇＫＯＨ／ｇ、重量平均分子量１，０００〜１０，０００、ガラス転移温度（Ｔｇ）０〜９０℃の範囲内の水酸基含有アクリル樹脂（Ａ１）を含む項１に記載の塗料組成物。【００１２】
項３．水酸基含有アクリル樹脂（Ａ）が、さらに、共重合モノマー成分の総量を基準にして、メチルメタクリレート５０〜９０質量％及びその他の重合性不飽和モノマー１０〜５０質量％を共重合モノマー成分とする水酸基含有アクリル樹脂（Ａ２）を含む項２に記載の塗料組成物。【００１３】
項４．さらに、レオロジーコントロール剤（Ｅ）を含有する項１〜３のいずれか１項に記載の塗料組成物。【００１４】
項５．さらに、高級脂肪酸（Ｆ）を含有する項１〜４のいずれか１項に記載の塗料組成物。【００１５】
項６．被塗物に、項１〜５のいずれか１項に記載の塗料組成物を塗装して得られる塗装物品。【００１６】
項７．被塗物が、アクリロニトリル−ブタジエン−スチレン樹脂、アクリロニトリル−スチレン−アクリレート樹脂、ポリカーボネート樹脂、ポリブチレンテレフタレート樹脂、ポリ塩化ビニル樹脂、ポリアミド樹脂及びこれら樹脂の少なくとも２種類のハイブリッド樹脂からなる群から選ばれる少なくとも１種であることを特徴とする、項６に記載の塗装物品。【００１７】
項８．被塗物に、少なくとも１層の着色ベースコート塗料及び少なくとも１層の上塗り塗料を順次塗装することにより複層塗膜を形成する方法であって、最上層の上塗り塗料として、項１〜５のいずれか１項に記載の塗料組成物を塗装する複層塗膜形成方法。
【発明の効果】
【００１８】
本発明の塗料組成物によれば、１コート塗装によっても、被塗物との付着性に優れ、かつ仕上がり性、塗膜硬度、耐汚染性、耐候性及び耐加水分解性に優れる塗膜を得ることができる。また、本発明によれば、塗膜の仕上がり外観及び耐加水分解性に優れ、かつ、また塗装時の塗料固形分含有率を高くさせることができる。【００１９】
また、低温での硬化が可能で、かつ合成樹脂成型品にプライマーを用いないで直接着色塗料を塗装して加熱硬化するだけで、仕上がり性及び耐加水分解性、耐薬品性、耐候性にも優れる塗膜が得ることができる。
【発明を実施するための形態】
【００２０】
≪塗料組成物≫
本発明の塗料組成物は、（Ａ）水酸基含有アクリル樹脂、（Ｂ）水酸基含有ポリエステル樹脂、（Ｃ）着色顔料及び／又は光輝性顔料、及び（Ｄ）ポリイソシアネート化合物、を含有する塗料組成物であって、水酸基含有ポリエステル樹脂（Ｂ）が、ヌレート構造を有する環状ポリオール化合物（ｂ１）を含む多価アルコールと多塩基酸との反応によって得られる、水酸基価２０〜２５０ｍｇＫＯＨ／ｇのポリエステル樹脂であり、該ポリエステル樹脂（Ｂ）の固形分含有量が、（Ａ）及び（Ｂ）成分の合計樹脂固形分を基準として５〜６０質量％である。
【００２１】
≪水酸基含有アクリル樹脂（Ａ）≫ 
本発明の塗料組成物の構成する成分である水酸基含有アクリル樹脂（Ａ）は、重量平均分子量が１，０００〜９０，０００、好ましくは３，０００〜１０，０００の範囲内の樹脂である。水酸基含有アクリル樹脂（Ａ）は、例えば、水酸基含有重合性不飽和モノマー及び該水酸基含有重合性不飽和モノマーと共重合可能なその他の重合性不飽和モノマーを、共重合せしめることによって製造することができる。
【００２２】
上記水酸基含有重合性不飽和モノマーは、１分子中に水酸基及び重合性不飽和結合をそれぞれ１個以上有する化合物である。該水酸基含有重合性不飽和モノマーとして、例えば、ヒドロキシエチル（メタ）アクリレート、ヒドロキシプロピル（メタ）アクリレート、ヒドロキシブチル（メタ）アクリレートなどの炭素数２〜２２の２価アルコールと（メタ）アクリル酸とのモノエステル化物などのヒドロキシアルキルエステル；ポリエチレングリコール、ポリプロピレングリコール、ポリブチレングリコールなどのポリエーテルポリオールと（メタ）アクリル酸などの不飽和カルボン酸とのモノエステル；ポリエチレングリコール、ポリプロピレングリコール、ポリブチレングリコールなどのポリエーテルポリオールと２−ヒドロキシエチル（メタ）アクリレートなどの水酸基含有合性不飽和モノマーとのモノエーテル；無水マレイン酸や無水イタコン酸のような酸無水基含有不飽和化合物と、エチレングリコール、１，６−ヘキサンジオール、ネオペンチルグリコールなどのグリコール類とのモノエステル化物又はジエステル化物；ヒドロキシエチルビニルエーテルのようなヒドロキシアルキルビニルエーテル類；アリルアルコールなど；２−ヒドロキシプロピル（メタ）アクリレート；α，β−不飽和カルボン酸と、カージュラＥ１０（ジャパンエポキシレジン社製、商品名）やα−オレフィンエポキシドのようなモノエポキシ化合物との付加物；グリシジル（メタ）アクリレートと酢酸、プロピオン酸、ｐ−ｔｅｒｔ−ブチル安息香酸、脂肪酸類のような一塩基酸との付加物；上記水酸基含有重合性不飽和モノマーとラクトン類（例えばε−カプロラクトン、γ−バレロラクトン）、Ｎ−ヒドロキシメチル（メタ）アクリルアミド、アリルアルコールとの付加物など、さらに分子末端が水酸基であるポリオキシエチレン鎖を有する（メタ）アクリレートなどを挙げることができる。これらは、単独で若しくは２種以上を組み合わせて使用することができる。
【００２３】
水酸基含有重合性不飽和モノマーと共重合可能なその他の重合性不飽和モノマーとしては、例えば、（メタ）アクリル酸と炭素数１〜２２の１価アルコールとのモノエステル化物である、例えばメチル（メタ）アクリレート、エチル（メタ）アクリレート、プロピル（メタ）アクリレート、イソプロピル（メタ）アクリレート、ブチル（メタ）アクリレート、ヘキシル（メタ）アクリレート、オクチル（メタ）アクリレート、ラウリル（メタ）アクリレート、２−エチルヘキシル（メタ）アクリレート、シクロヘキシル（メタ）アクリレート、イソボルニル（メタ）アクリレートなどが挙げられる。また、メトキシブチル（メタ）アクリレート、メトキシエチル（メタ）アクリレートなどの（メタ）アクリル酸と炭素数２〜１８のアルコキシエステル；Ｎ，Ｎ−ジメチルアミノエチル（メタ）アクリレート、Ｎ，Ｎ−ジエチルアミノエチル（メタ）アクリレート、Ｎ−ｔｅｒｔ−ブチルアミノエチル（メタ）アクリレート、Ｎ，Ｎ−ジメチルアミノプロピル（メタ）アクリレートなどのアミノ基含有重合性不飽和モノマー；（メタ）アクリルアミド、Ｎ−メチル（メタ）アクリルアミド、Ｎ−エチル（メタ）アクリルアミド、Ｎ−ブチルアクリルアミド、Ｎ−ブチルメタクリルアミド、Ｎ，Ｎ−ジメチル（メタ）アクリルアミドなどのアミド基含有重合性不飽和モノマー；グリシジル（メタ）アクリレートなどのグリシジル基含有重合性不飽和モノマー；（メタ）アクリル酸、マレイン酸、イタコン酸、フマル酸、メサコン酸およびこれらの無水物やハーフエステル化物などのカルボキシル基含有重合性不飽和モノマー；スチレン、α−メチルスチレン、ビニルトルエン、アクリロニトリル、酢酸ビニル、「べオバ９」、「べオバ１０」（いずれも油化シェルエポキシ）、塩化ビニルなどが挙げられる。
【００２４】
本明細書において、重合性不飽和基とは、ラジカル重合しうる不飽和基を意味する。ラジカル重合しうる不飽和基としては、例えば、炭素−炭素間二重結合をもつ官能基であり（重合性二重結合ともいう）、例えば、ビニル基、（メタ）アクリロイル基、（メタ）アクリルアミド基、ビニルエーテル基、アリル基などがある。
【００２５】
また、本明細書において、「（メタ）アクリレート」は「アクリレート又はメタクリレート」を意味する。「（メタ）アクリル酸」は、「アクリル酸又はメタクリル酸」を意味する。また、「（メタ）アクリロイル」は、「アクリロイル又はメタクリロイル」を意味する。また、「（メタ）アクリルアミド」は、「アクリルアミド又はメタクリルアミド」を意味する。
【００２６】
上記水酸基含有アクリル樹脂（Ａ）を得るための重合方法は、特に限定されるものではなく、それ自体既知の重合方法、例えばラジカル重合開始剤の存在下において、塊状重合法、溶液重合法、塊状重合後に懸濁重合を行なう塊状−懸濁二段重合法など、なかでも溶液重合法を好適に使用することができる。
【００２７】
上記ラジカル重合開始剤としては、例えば、シクロヘキサノンパーオキサイド、３，３，５−トリメチルシクロヘキサノンパーオキサイド、メチルシクロヘキサノンパーオキサイドなどのケトンパーオキサイド類；１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、ｎ−ブチル−４，４−ビス（ｔｅｒｔ−ブチルパーオキシ）バレレート、２，２−ビス（４，４−ジｔｅｒｔ−ブチルパーオキシシクロヘキシル）プロパン、２，２−ビス（４，４−ジｔｅｒｔ−アミルパーオキシシクロヘキシル）プロパン、２，２−ビス（４，４−ジｔｅｒｔ−ヘキシルパーオキシシクロヘキシル）プロパン、２，２−ビス（４，４−ジｔｅｒｔ−オクチルパーオキシシクロヘキシル）プロパン、２，２−ビス（４，４−ジクミルパーオキシシクロヘキシル）プロパンなどのパーオキシケタール類；クメンハイドロパーオキサイド、２，５−ジメチルヘキサン−２，５−ジハイドロパーオキサイドなどのハイドロパーオキサイド類；１，３−ビス（ｔｅｒｔ−ブチルパーオキシ−ｍ−イソプロピル）ベンゼン、２，５−ジメチル−２，５−ジ（ｔｅｒｔ−ブチルパーオキシ）ヘキサン、ジイソプロピルベンゼンパーオキサイド、ｔｅｒｔ−ブチルクミルパーオキサイドなどのジアルキルパーオキサイド類；デカイルパーオキサイド、ラウロイルパーオキサイド、ベンゾイルパーオキサイド、２，４−ジクロロベンゾイルパーオキサイドなどのジアシルパーオキサイド類；ビス（ｔｅｒｔ−ブチルシクロヘキシル）パーオキシジカーボネートなどのパーオキシカーボネート類；ｔｅｒｔ−ブチルパーオキシベンゾエート、２，５−ジメチル−２，５−ジ（ベンゾイルパーオキシ）ヘキサンなどのパーオキシエステル類などの有機過酸化物系重合開始剤並びに２，２´−アゾビスイソブチロニトリル、１，１−アゾビス（シクロヘキサン−１−カルボニトリル）などのアゾ系重合開始剤を挙げることができる。
【００２８】
前記溶液重合法による重合方法としては、例えば、前記モノマー混合物を有機溶剤中に溶解もしくは分散せしめ、上記ラジカル重合開始剤の存在下で、通常、８０℃〜２００℃程度の温度で撹拌しながら加熱する方法を挙げることができる。反応時間は通常１〜２４時間程度とすることができる。
【００２９】
上記有機溶剤としては、例えば、ヘプタン、トルエン、キシレン、オクタン、ミネラルスピリットなどの炭化水素系溶剤；酢酸エチル、酢酸ｎ−ブチル、酢酸イソブチル、エチレングリコールモノメチルエーテルアセテート、ジエチレングリコールモノブチルエーテルアセテートなどのエステル系溶剤；メチルエチルケトン、メチルイソブチルケトン、ジイソブチルケトン、シクロヘキサノンなどのケトン系溶剤；メタノール、エタノール、イソプロパノール、ｎ−ブタノール、ｓｅｃ−ブタノール、イソブタノールなどのアルコール系溶剤；ｎ−ブチルエーテル、ジオキサン、エチレングリコールモノメチルエーテル、エチレングリコールモノエチルエーテルなどのエーテル系；スワゾール３１０、スワゾール１０００、スワゾール１５００（以上、いずれもコスモ石油社製、ＳＷＡＳＯＬ＼スワゾ−ルは登録商標）、ＳＨＥＬＬＳＯＬ  Ａ（シェルゾールＡ、シェル化学社製、シェルゾ−ルは登録商標）などの芳香族炭化水素系溶剤などを挙げることができる。これらの有機溶剤は１種で又は２種以上を併用することができる。有機溶剤の種類としては、特に限定されない。本発明の水酸基アクリル樹脂（Ａ）は、トルエンやキシレンを含まずとも製造が可能である。
【００３０】
水酸基含有アクリル樹脂（Ａ）は、１種で、又は２種以上を併用して使用することができる。
【００３１】
水酸基含有アクリル樹脂（Ａ）は、共重合モノマー成分の総量を基準にして、メチルメタクリレートを含有しない、又はメチルメタクリレート量が５０質量％未満で含有する樹脂であって、かつ水酸基価２０〜２００ｍｇＫＯＨ／ｇ、重量平均分子量１，０００〜１０，０００、ガラス転移温度（Ｔｇ）０〜９０℃の範囲内の水酸基含有アクリル樹脂（Ａ１）を含むことが好ましい。
【００３２】
水酸基含有アクリル樹脂（Ａ１）の重量平均分子量は、塗膜物性及び塗装時の塗料固形分含有率向上と仕上がり性の観点から、１，０００〜１０，０００、好ましくは３，０００〜９，０００の範囲であることが適している。
【００３３】
水酸基含有アクリル樹脂（Ａ１）の水酸基価は、塗膜の硬化性及び仕上がり性の観点から、２０〜２００ｍｇＫＯＨ／ｇ、さらに３０〜１７０ｍｇＫＯＨ／ｇ、特に９０〜１５０ｍｇＫＯＨ／ｇの範囲内であることが適している。
【００３４】
水酸基含有アクリル樹脂（Ａ１）のガラス転移温度（Ｔｇ）は、得られる塗膜の物性（特に耐擦り傷性及び耐加水分解性）と被塗物への付着性の観点から、０〜９０℃、好ましくは２０℃〜８０℃の範囲が適している。
【００３５】
水酸基含有アクリル樹脂（Ａ１）の合成の際に使用される共重合モノマー成分としては塗膜の耐候性及び耐水性の点から、共重合モノマー成分の総量を基準にして、メチルメタクリレートを含有しない、又はメチルメタクリレート量が５０質量％未満で含有する樹脂である。
【００３６】
また、樹脂（Ａ１）のガラス転移温度（Ｔｇ）を、０〜９０℃とするために、モノマーのガラス転移温度が０℃以上、より好ましくは２０℃以上のモノマーを使用することが好ましい。
【００３７】
ここで、本明細書においてモノマーのガラス転移温度とは、Ｐｏｌｙｍｅｒ  Ｈａｎｄｂｏｏｋ（４ｔｈ  Ｅｄｉｔｉｏｎ，Ｊ．Ｂｒａｎｄｕｐ・Ｅ．Ｈ．Ｉｍｍｅｒｇｕｔ編）にある各モノマーのホモポリマーのガラス転移温度のことである。該文献に記載されていないモノマーのガラス転移温度は、該モノマーのホモポリマーを重量平均分子量が５万程度になるようにして合成し、そのガラス転移温度を示差走査型熱分析により測定したときの値を使用する。
【００３８】
上記ガラス転移温度が０℃以上のモノマーとしては、具体的には、スチレン、メチルメタクリレート、分岐アルキル基を有するメタクリレート、例えば、ｔ−ブチルメタクリレート、環状アルキル構造を有する（メタ）アクリレート、例えば、シクロヘキシル（メタ）アクリレート、イソボルニル（メタ）アクリレートなどが挙げられる。
【００３９】
さらに、被塗物との付着性と塗膜硬度の点から、前記水酸基含有アクリル樹脂（Ａ１）と、メチルメタクリレート５０〜９０質量％及びメチルメタクリレート以外のその他の重合性不飽和モノマー１０〜５０質量％を共重合モノマー成分とする水酸基含有アクリル樹脂（Ａ２）とを併用することができる。
【００４０】
水酸基含有アクリル樹脂（Ａ２）は、被塗物との付着性及び塗膜硬度から、共重合モノマー成分の総量を基準にして、メチルメタクリレート５０〜９０質量％、さらに好ましくは６５〜８０質量％、その他の重合性不飽和モノマー１０〜５０質量％、さらに好ましくは２０〜３５質量％であることが好ましい。上記その他の重合性不飽和モノマーは、前記水酸基含有重合性不飽和モノマーを含有する。
【００４１】
メチルメタクリレートを共重合モノマー成分の総量を基準にして、５０〜９０質量％含有することにより特に、プラスチック材料への密着性が良好であると同時に、塗膜全体としてのガラス転移温度を上げることができ、強靭な膜を形成することができる。
【００４２】
水酸基含有アクリル樹脂（Ａ２）の水酸基価は、ポリイソシアネート化合物（Ｄ）との反応性の点から、１〜２００ｍｇＫＯＨ／ｇ、特に２〜１００ｍｇＫＯＨ／ｇの範囲内の水酸基価を有することが好ましい。
【００４３】
水酸基含有アクリル樹脂（Ａ２）は、他成分との相溶性、塗膜の耐候性及び仕上がり性の点から、一般に３，０００〜９０，０００、特に４，０００〜３０，０００、さらに特に５，０００〜１０，０００の範囲内の重量平均分子量を有することが好ましい。
【００４４】
本発明の塗料組成物は、塗装時の塗料固形分含有率向上の点、耐擦傷性、塗膜硬度及び仕上がり性及び被塗物との付着性の点から、水酸基含有アクリル樹脂（Ａ）が上記樹脂（Ａ１）及び上記樹脂（Ａ２）からなるものであることが好ましい。
【００４５】
水酸基含有アクリル樹脂（Ａ）の固形分含有量は、（Ａ）成分及び後述する（Ｂ）成分の合計樹脂固形分を基準として、塗膜の耐擦傷性、塗膜硬度及び耐水性の点から、好ましくは４０〜８０質量％の範囲内が好適である。
【００４６】
水酸基含有アクリル樹脂（Ａ）の少なくとも一部として水酸基含有アクリル樹脂（Ａ１）を使用する場合、その配合量は、塗装時の塗料固形分含有率向上、耐擦傷性、塗膜硬度及び仕上がり性の点から、（Ａ）成分及び（Ｂ）成分の合計樹脂固形分を基準として、２０〜８０質量％、特に２０〜６０質量％の範囲内が好ましい。
【００４７】
水酸基含有アクリル樹脂（Ａ）として、水酸基含有アクリル樹脂（Ａ１）と水酸基含有アクリル樹脂（Ａ２）とを併用する場合、該樹脂（Ａ２）の含有量は、被塗物との付着性などの点から、（Ａ）成分及び（Ｂ）成分の合計樹脂固形分を基準として、３５質量％未満、特に５〜３０質量％が好ましい。
【００４８】
尚、本明細書において、重量平均分子量（Ｍｗ）及び数平均分子量（Ｍｎ）の測定は、ゲル浸透クロマトグラフ（ゲルパーミエーションクロマトグラフ：ＧＰＣ）によって、標準ポリスチレンの検量線を用いて測定したものである。
【００４９】
ゲルパーミエーションクロマトグラフとしては、「ＨＬＣ−８１２０ＧＰＣ」（商品名、東ソー社製）を、カラムとしては、「ＴＳＫｇｅｌ  Ｇ４０００ＨＸＬ」を１本、「ＴＳＫｇｅｌ  Ｇ３０００ＨＸＬ」を２本、及び「ＴＳＫｇｅｌ  Ｇ２０００ＨＸＬ」を１本（商品名、いずれも東ソー社製）の計４本を使用、検出器としては、示差屈折率計を使用し、移動相：テトラヒドロフラン、測定温度：４０℃、流速：１ｍＬ／ｍｉｎの条件下で測定することができる。
【００５０】
また、水酸基含有アクリル樹脂（Ａ）及び後述する水酸基含有ポリエステル樹脂（Ｂ）の「ガラス転移温度」は、静的ガラス転移温度のことである。ガラス転移温度の測定方法としては、例えば、示差走査熱量計「ＤＳＣ−５０Ｑ型」（島津製作所製、商品名）を用いて、試料を測定カップにとり、真空吸引して完全に溶剤を除去した後、３℃／分の昇温速度で−１００℃〜＋１００℃の範囲で熱量変化を測定する方法がある。低温側の最初のベースラインの変化点を静的ガラス転移温度とする。
【００５１】
≪水酸基含有ポリエステル樹脂（Ｂ）≫
本発明の塗料組成物の構成する成分である水酸基含有ポリエステル樹脂（Ｂ）は、ヌレート構造を有する環状ポリオール化合物（ｂ１）を含む多価アルコールと多塩基酸との反応によって得られる、水酸基価２０〜２５０ｍｇＫＯＨ／ｇのポリエステル樹脂である。
【００５２】
上記水酸基含有ポリエステル樹脂（Ｂ）の製造は、それ自体既知の方法で行なうことができ、例えば、多塩基酸と多価アルコールとをエステル化反応させることによって製造することができる。
【００５３】
多塩基酸は、１分子中に２個以上のカルボキシル基を有する化合物であり、例えば、アジピン酸、アゼライン酸、フタル酸、イソフタル酸、テレフタル酸、コハク酸、オクタデセニルコハク酸、アゼライン酸、セバシン酸、テトラヒドロフタル酸、アルキルヘキサヒドロフタル酸、ヘキサヒドロフタル酸、ヘット酸、マレイン酸、フマル酸、イタコン酸、トリメリット酸、ピロメリット酸、５−スルホイソフタル酸ナトリウム、ナフタレンジカルボン酸、ビフェニルジカルボン酸、ダイマー酸、スベリン酸、テトラフルオロフタル酸及びこれらの酸無水物などが挙げられる。
【００５４】
多塩基酸成分として、炭素原子数約４〜３２を有する１，２−酸無水物が好適に使用でき、上記酸無水物の具体例で挙げたものを用いることが好ましい。
【００５５】
これらの酸無水物としては、例えば、コハク酸無水物、メチルコハク酸無水物、ヘキサヒドロ無水フタル酸、ドデセニルコハク酸無水物、フタル酸、テトラヒドロフタル酸無水物、メチルテトラヒドロフタル酸無水物、メチルヘキサヒドロフタル酸無水物、エンドメチレンテトラヒドロフタル酸無水物、クロレンド酸無水物、イタコン酸無水物、シトラコン酸無水物、無水マレイン酸及び無水トリメリット酸などが挙げられる。これらの多塩基酸は１種又は２種以上用いてもかまわない。
【００５６】
多価アルコールは、１分子中に２個以上の水酸基を有する化合物である。
【００５７】
本発明の構成する成分である水酸基含有ポリエステル樹脂（Ｂ）は、多価アルコールの少なくとも一部としてヌレート構造を有する環状ポリオール化合物（ｂ１）を用いる。ヌレート構造を有する環状ポリオール化合物（ｂ１）としては、例えばトリス（２−ヒドロキシアルキル）イソシアヌレートが挙げられ、被塗物との付着性、耐候性及び耐加水分解性の点から、トリス（２−ヒドロキシエチル）イソシアヌレート（ＴＨＥＩＣ）が好ましい。環状ポリオール化合物（ｂ１）は、３個の水酸基を有する化合物であり、その３個の水酸基の一部若しくは全部にラクトンを付加反応したものも使用することができる。
【００５８】
水酸基含有ポリエステル樹脂（Ｂ）の調製に使用する多価アルコール成分は、環状ポリオール化合物（ｂ１）のみで構成されていても、又、環状ポリオール化合物（ｂ１）とその他の多価アルコールとで構成されていてもさしつかえない。
【００５９】
環状ポリオール化合物（ｂ１）以外のそのほかの多価アルコールとしては、例えば、エチレングリコール、ジエチレングリコール、プロピレングリコール、ジプロピレングリコール、ブチレングリコール、ネオペンチルグリコール、１，２−又は１，３−プロパンジオール、１，６−ヘキサンジオール、１，４−ジメチロールシクロヘキサン、ジプロピレングリコール、ブタンジオール、ペンタンジオール、ヘキサンジオール、シクロヘキサンジメタノール、ビス（ヒドロキシメチル）キシレンなどの２価アルコール；グリセリン、１，１，１−トリメチロールプロパン、１，２，３−ブタントリオール、ペンタエリスリトール、ジペンタエリスリトールなどの３価以上のアルコールなどが挙げられる。また、１分子中に２個以上の水酸基を有する多価アルコールとラクトン類とを開環エステル化反応せしめてなる水酸基含有変性オリゴマーも水酸基を有する化合物として適用できる。これらに該当する市販品として、例えば、「ＴＯＮＥ  ０２００  Ｐｏｌｙｏｌ」、「ＴＯＮＥ  ０３０１  Ｐｏｌｙｏｌ」、「ＴＯＮＥ  ０３０５  Ｐｏｌｙｏｌ」（いずれもユニオンカーバイド社製、商品名、ＴＯＮＥは登録商標）、「プラクセル２０５」、「プラクセル３０３」、「プラクセル３０５」（いずれもダイセル化学社製、商品名、プラクセル＼ＰＬＡＣＣＥＬは登録商標）などが挙げられる。
【００６０】
さらに、水酸基含有ポリエステル樹脂（Ｂ）は、安息香酸やｔ−ブチル安息香酸などの一塩基酸やヒマシ油、桐油、サフラワー油、大豆油、アマニ油、トール油、ヤシ油及びこれらの脂肪酸の油成分などを用いて変性してもよく、また、ネオデカン酸グリシジルエステルなどのエポキシ化合物などにより変性してもよい。
【００６１】
多価アルコール成分において、環状ポリオール化合物（ｂ１）とその他の多価アルコールとを併用する系における両成分の構成比率は、例えば、該両成分の合計水酸基モル量を基準に、環状ポリオール化合物（ｂ１）は２〜１００モル％、好ましくは５〜７０モル％、より好ましくは１０〜５０モル％、その他の多価アルコ−ルは９９〜０モル％、好ましくは９５〜３０モル％、より好ましくは９０〜５０モル％の範囲内が適している。
【００６２】
水酸基含有ポリエステル樹脂（Ｂ）は、環状ポリオール化合物（ｂ１）を含有する多価アルコール成分と多塩基酸とをエステル化反応せしめることにより得られる。具体的には、これらの成分を有機溶剤の存在下若しくは不存在化で１００〜２００℃の温度で１〜２４時間反応させることにより得られる。有機溶剤として、例えば、炭化水素系、エステル系、エーテル系、アルコール系、ケトン系の溶剤が挙げられる。
【００６３】
また、上記の製造において、必要に応じて３級アミンを触媒として用いることができる。
【００６４】
上記水酸基含有ポリエステル樹脂（Ｂ）としては、他の成分との相溶性、塗膜の硬化性、被塗物への付着性、塗装作業性及び塗装時の塗料固形分含有率向上の点から、数平均分子量が１，０００〜１０，０００、好ましくは１，２００〜５，０００、さらに特に１，５００〜３，０００の範囲内、水酸基価が２０〜２５０ｍｇＫＯＨ／ｇ、好ましくは５０〜２００ｍｇＫＯＨ／ｇの範囲内、酸価が１５ｍｇＫＯＨ／ｇ未満、好ましくは１〜１０ｍｇＫＯＨ／ｇの範囲内であることが好適である。
【００６５】
水酸基含有ポリエステル樹脂（Ｂ）の含有量は、耐加水分解性の観点から、（Ａ）成分及び（Ｂ）成分の合計樹脂固形分を基準として、５〜６０質量％、特に８〜３０質量％、さらに特に１１〜２５質量％が好ましい。
【００６６】
水酸基含有ポリエステル樹脂（Ｂ）の塗料組成物中の固形分含有量が上記範囲であると、被塗物との付着性に優れ、かつ耐加水分解性などの塗膜物性および得られる塗膜の仕上がり性を両立した、非常に優れた塗膜を得ることができる。
【００６７】
上記水酸基含有ポリエステル樹脂（Ｂ）はヌレート骨格を有していることから、特に被塗物がプラスチック材料である場合にも、被塗物と塗料組成物の極性を近づけることができるため、付着性を向上させると考えられる。また、水酸基含有アクリル樹脂（Ａ）やポリイソシアネート化合物（Ｄ）との相溶性に優れることから硬化過程で表面に偏らず、仕上がり性及び耐加水分解性にも優れる塗膜が得られると考えられる。
【００６８】
≪着色顔料及び／又は光輝性顔料（Ｃ）≫
本発明の塗料組成物は、着色顔料及び／又は光輝性顔料を含有する。例えば、以下に例示される種々の顔料を、所望の塗膜色調を得るべく、一種を又は二種以上混合して、使用することができる。ただし、以下の例示物に限定されるものではない。
【００６９】
着色顔料としては、例えば、酸化チタン、亜鉛華、カーボンブラック、モリブデンレッド、プルシアンブルー、コバルトブルー、アゾ系顔料、フタロシアニン系顔料、キナクリドン系顔料、イソインドリン系顔料、スレン系顔料、ペリレン系顔料、ジオキサジン系顔料、ジケトピロロピロール系顔料等が挙げられる。
【００７０】
また、光輝性顔料としては、例えば、アルミニウム、酸化アルミニウム、銅、亜鉛、鉄、ニッケル、スズなどの金属又は合金などの無着色あるいは着色された金属製光輝剤などを挙げることができ、金属蒸着フィルムフレークなども含まれる。また、雲母、金属酸化物で表面被覆した雲母、雲母状酸化鉄、グラファイト顔料、ガラスフレーク、ホログラム顔料なども挙げることができる。これらの光輝性顔料は単独で又は２種以上を使用することができる。
【００７１】
上記光輝性顔料としては、形状は特に限定されず、更に着色されていても、各種表面処理剤や分散剤などで処理されたものも包含されるが、例えば、体積平均粒子径（Ｄ５０）が２〜５０μｍ（長径）であり、かつ厚さが０．１〜５μｍであるものが好ましい。なかでも、体積平均粒径（Ｄ５０）が５〜２０μｍ（長径）の範囲のものが光輝感に優れ、特に好適に用いられる。
【００７２】
これらの着色顔料及び／又は光輝性顔料は直接塗料組成物中に添加してもよく、分散剤、分散樹脂と混合して分散し、ペースト化してから塗料に配合してもよい。分散剤、分散樹脂、分散方法は公知のものを使用することができる。
【００７３】
着色顔料及び／又は光輝性顔料の含有量は、特に限定されないが、素材隠蔽性と意匠性の点から、（Ａ）成分及び（Ｂ）成分の合計樹脂固形分を基準として、１〜２５０質量％の範囲が好ましく、より好ましくは２〜１５０質量％の範囲である。
【００７４】
≪ポリイソシアネート化合物（Ｄ）≫
本発明の塗料組成物は、ポリイソシアネート化合物（Ｄ）を含有する。
ポリイソシアネート化合物は、１分子中に２個以上の遊離のイソシアネート基を有する化合物であり、例えば、ヘキサメチレンジイソシアネート、トリメチルヘキサメチレンジイソシアネート、ダイマー酸ジイソシアネート、リジンジイソシアネートなどの脂肪族ジイソシアネート化合物；水素添加キシリレンジイソシアネート、シクロヘキシレンジイソシアネート、メチレンビス（シクロヘキシルイソシアネート）、イソホロンジイソシアネートなどの脂環式ジイソシアネート化合物；トリレンジイソシアネート、フェニレンジイソシアネート、４，４’−ジフェニルメタンジイソシアネート、キシリレンジイソシアネート、テトラメチルキシリレンジイソシアネート、ナフタレンジイソシアネートなどの芳香族ジイソシアネート化合物；２−イソシアナトエチル−２，６−ジイソシアナトカプロエート、３−イソシアナトメチル−１，６−ヘキサメチレンジイソシアネート、４−イソシアナトメチル−１，８−オクタメチレンジイソシアネート（通称、トリアミノノナントリイソシアネート）などの３価以上の有機ポリイソシアネートを挙げることができる。また、上記ポリイソシアネート化合物の２量体又は３量体；ポリイソシアネート化合物と多価アルコール、低分子量ポリエステル樹脂、水などとをイソシアネート基が過剰の条件でウレタン化反応させて得られるプレポリマーなどを使用することもできる。
【００７５】
上記ポリイソシアネート化合物の代表的な市販品の例としては「バーノックＤ−７５０、バーノックＤ−８００、バーノックＤＮ−９５０、バーノックＤＮ−９７０若しくはバーノック１５−４５５」（以上ＤＩＣ株式会社製、商品名、ＢＵＲＮＯＣＫ＼バ−ノツク又はバーノックは登録商標）、「スミジュール  Ｎ３３００、スミジュール  Ｎ３３９０ＥＡ」（住友バイエルウレタン社製、商品名、ＳＵＭＩＤＵＲ＼スミジュ−ルは登録商標）「タケネートＤ−１０２、タケネートＤ−２０２、タケネートＤ−１１０若しくはタケネートＤ−１２３Ｎ」（三井化学社製、商品名、タケネ−ト＼ＴＡＫＥＮＡＴＥは登録商標）、「コロネートＥＨ、Ｌ、ＨＬ若しくは２０３」（日本ポリウレタン工業株式会社製、商品名、コロネートは登録商標）又は「デュラネートＴＬＡ−１００、デュラネート２４Ａ−９０ＣＸ」（旭化成株式会社製、商品名、デュラネ−ト＼ＤＵＲＡＮＡＴＥは登録商標）などが挙げられる。
【００７６】
ポリイソシアネート化合物（Ｄ）を含有する本発明の塗料組成物は、低温での硬化性を有しており、高い温度（例えば１００℃以上）で加熱せずとも耐擦傷性、耐候性などの所望の性能を得ることが可能である。ポリイソシアネート化合物（Ｄ）としては、中でも、脂肪族ポリイソシアネート化合物のイソシアヌレート環付加物であるヘキサメチレンジイソシアネートのイソシアヌレート環付加物、ウレトジオンタイプ付加物及びアダクトタイプ付加物は、他の成分との相溶性、塗膜硬度、塗膜の付着性及び耐候性などの点において優れることから特に好適である。
【００７７】
ポリイソシアネート化合物（Ｄ）の配合割合は、塗膜硬度及び耐汚染性の観点からポリイソシアネート化合物のイソシアネート基と、本発明の塗料組成物中の水酸基含有樹脂成分とレオロジーコントロール剤の合計水酸基との当量比（ＮＣＯ／ＯＨ）が、通常０．８〜１．５、特に１．０〜１．３の範囲内となるよう選択することが好適である。
【００７８】
≪レオロジーコントロール剤（Ｅ）≫ 
本発明の塗料組成物は、レオロジーコントロール剤（Ｅ）を含有してもよい。
上記レオロジーコントロール剤（Ｅ）としては、それ自体既知のものを使用することができ、例えば、酸化ポリエチレンや脂肪酸アマイドワックスなどの増粘剤や沈降防止剤として公知の添加剤が挙げられる。また、アルコキシシリル化合物又はその縮合物やポリウレア化合物、さらには非水分散型樹脂などの有機樹脂微粒子や無機微粒子などが挙げられる。
【００７９】
上記レオロジーコントロール剤（Ｅ）としては、これを配合すると、チクソトロピー性を有し、剪断力がかからなくなった時に粘性を発現するものを用いることができる。本発明の塗料組成物において特に、光輝性顔料を用いてスプレー塗装する場合、レオロジーコントロール剤（Ｅ）を含有することにより、塗料粒子塗着後のアルミフレークの配向不良を抑制する作用をより強く働かせ、塗装面に凸状のブツ（スピット）やムラを防止し、仕上がり性を向上させることができる。
【００８０】
上記有機樹脂微粒子としては、例えば、それ自体既知のポリマービーズなどの樹脂粒子や前記モノマー類の重合物を微細に粉砕したものゲル化重合体微粒子（例えば、特開平３−６６７７０号公報、特公平６−７０１１０号公報参照）などを使用することができる。
【００８１】
具体例としては、特公平６−７０１１０号公報に開示されているような、ポリ（１２−ヒドロキシステアリン酸）の分子鎖を有し、かつ重合性不飽和二重結合を１分子あたり平均約１個以上有するマクロモノマー（ａ）と、１分子あたり平均して約１．０〜約１．５個の重合性不飽和二重結合を有するマクロモノマー（ｂ）との混合物の存在下に、相互に反応して結合することができる相補的官能基をそれぞれ有する少なくとも２種のビニル系モノマーを少なくとも０．５質量％含有するビニル系モノマー混合物を、マクロモノマー（ａ）、マクロモノマー（ｂ）及び該ビニル系モノマーは溶解するが、該ビニルモノマーの重合体は実質的に溶解しない有機溶剤中で共重合及び架橋反応させてなるゲル重合体微粒子の非水分散液などを用いることができる。
【００８２】
このような有機樹脂微粒子は、架橋密度が水酸基含有アクリル樹脂（Ａ）と比べて高く、トルエンや酢酸エチルなどのポリマー溶解力の大きい有機溶剤中においても、実質的に非膨潤性でかつ非融着性である。有機溶剤を含む本塗料組成物に添加すると、本塗料組成物の粘度をほとんど上昇させることなく、樹脂含有率の高い、つまり高固形分の溶液（分散液）を得ることができるため、本発明の塗料組成物に好適に使用できる。
【００８３】
有機樹脂微粒子の粒子径は一般に０.０１〜約２μｍ、特に０.０５〜０.５μｍの範囲内の体積平均粒子径を有しているのが好ましく、粒子径がこの範囲内にある微粒子はタレ防止効果及び仕上がり性に優れた塗膜を得ることができる。
【００８４】
無機微粒子としては、例えば、コロイド状、非晶質の形態のシリカやアルミナなどの無機酸化物粒子を使用することができる。
【００８５】
レオロジーコントロール剤（Ｅ）として、添加剤として既知の市販品を用いてもよく、例えば、セルニーＨＰＣ−Ｈ、ＨＰＣ−Ｍ、ＨＰＣ−Ｌ、ＨＰＣ−ＳＬ及びＨＰＣ−ＳＳＬ（日本曹達（株）社製）、ダイヤナールＢＲシリーズ（三菱レイヨン（株）社製）、ディスパロン＃６９００−１０Ｘ，ディスパロン＃６９００−２０Ｘ、ディスパロン＃４２００、ディスパロンＫＳ−８７３Ｎ及びディスパロン＃１８５０（楠本化成（株）社製）、ＢＹＫ−４０５及びＢＹＫ−４１０（ビック・ケミー・ジャパン社製）、プライマルＲＷ−１２Ｗ（ローム・アンド・ハース社製）、Ａ−Ｓ−ＡＴ−２０Ｓ、Ａ−Ｓ−ＡＴ−３５０Ｆ、Ａ−Ｓ−ＡＤ−１０Ａ及びＡ−Ｓ−ＡＤ−１６０（伊藤製油（株）製）、Ｓｅｔａｌｕｘ  Ｃ−７１７６ＶＢ−６０（アクゾノーベル社製）などが挙げられる。
【００８６】
本発明の塗料組成物にレオロジーコントロール剤（Ｅ）を含有する場合、その含有量は、粘性発現作用及び仕上がり性の観点から、（Ａ）成分及び（Ｂ）成分の合計樹脂固形分を基準として、５０質量％以下、さらに２〜４０質量％の範囲が好ましい。
【００８７】
本発明の塗料組成物は、さらに、塗膜性能を損なわない範囲で、（Ａ）成分及び（Ｂ）成分以外のその他の水酸基含有樹脂を含有することができる。
【００８８】
その他の水酸基含有樹脂としては、例えば、水酸基を有するポリエーテル樹脂、ポリカーボネート樹脂、ポリウレタン樹脂、エポキシ樹脂、アルキド樹脂、セルロース樹脂、（Ａ）成分以外のアクリル樹脂等の樹脂が挙げられる。これらはそれぞれ単独で若しくは２種以上組み合わせて使用することができる。
【００８９】
上記その他の水酸基含有樹脂を配合する場合、その配合割合は、（Ａ）成分及び（Ｂ）成分の合計樹脂固形分を基準として、３０質量％以下が好ましい。
【００９０】
本発明の塗料組成物は、さらに、硬化触媒、高級脂肪酸（Ｆ）、可塑剤、紫外線吸収剤、光安定剤、消泡剤、防錆剤、上記無機微粒子以外の体質顔料、有機溶剤、表面調整剤等の通常の塗料用添加剤をそれぞれ単独で若しくは２種以上組み合わせて含有することができる。
【００９１】
前記硬化触媒としては、例えば、オクチル酸錫、ジブチル錫ジアセテート、ジブチル錫ジ（２−エチルヘキサノエート）、ジブチル錫ジラウレート、ジオクチル錫ジアセテート、ジオクチル錫ジ（２−エチルヘキサノエート）、ジブチル錫オキサイド、ジオクチル錫オキサイド、ジブチル錫脂肪酸塩、２−エチルヘキサン酸鉛、オクチル酸亜鉛、ナフテン酸亜鉛、脂肪酸亜鉛類、ナフテン酸コバルト、オクチル酸カルシウム、ナフテン酸銅、テトラ（２−エチルヘキシル）チタネートなどの有機金属化合物；第三級アミン等が挙げられ、これらはそれぞれ単独で若しくは２種以上組み合わせて使用することができる。
【００９２】
本発明の塗料組成物に硬化触媒を含有する場合、その含有量は、硬化性と仕上がり性の点から、（Ａ）成分及び（Ｂ）成分の合計樹脂固形分を基準として、５質量％以下、０．００２〜１．０質量％の範囲内が好ましい。
【００９３】
前記高級脂肪酸（Ｆ）としては、それ自体既知のものを使用することができる。脂肪酸とは、長鎖炭化水素の１価のカルボン酸であり一般式ＣｎＨｍＣＯＯＨで表せるものであり、炭素数１２個以上のものを高級脂肪酸（長鎖脂肪酸）と呼ぶ。炭素数１４個以上のものが好ましく、炭素数１８個以上のものがより好ましい。炭素数の上限は限定されないが、例えば、炭素数２４個以下のものが好ましく、炭素数２２個以下のものがより好ましい。高級脂肪酸としては、例えば、ラウリン酸（別名ドデカン酸、以下（  ）内別名）、テトラデカン酸（ミリスチン酸）、ペンタデカン酸（ペンタデシル酸）、ヘキサデカン酸（パルチミン酸）、ヘプタデカン酸（マルガリン酸）、オクタデカン酸（ステアリン酸）、オレイン酸、２−ヘプチルウンデカン酸（イソステアリン酸）、エイコサン酸（アラキジン酸又はイコサン酸）、ドコサン酸（ベヘン酸）、テトラコサン酸（リグノセリン酸）、ヘキサコサン酸（セロチン酸）、オクタコサン酸（モンタン酸）、トリアコンタン酸（メリシン酸）等の飽和脂肪酸、９−ヘキサデセン酸（パルミトレイン酸）、ｃｉｓ−９−オクタデセン酸（オレイン酸）、リノール酸、リノレン酸、エレオステアリン酸、、エイコサジエン酸、エイコサトリエン酸、エイコサテトラエン酸（アラキドン酸）、アラキン酸、カプロレイン酸、リンデル酸、ミリストレイン酸、カドレイン酸、デカジェン酸、ヒラゴ酸、ドコサトリエン酸、ヘキサデカテトラエン酸、ステアリドン酸、ドコサテトラエン酸、エイコサペンタエン酸、イワシ酸、サビニン酸、イプロール酸、ヤラピノール酸、フェロン酸ｃｉｓ−１３−ドコセン酸（エルカ酸）等の不飽和脂肪酸、リシノール酸、１２−ヒドロキシステアリン酸等のヒドロキシ脂肪酸、又は牛脂、牛乳脂、豚脂、魚脂、アマニ油、オリーブ油、コーン油、ゴマ油、米ぬか油、サフラワー油、大豆油、ナタネ油、パーム油、パーム核油、ヒマシ油、ひまわり油、綿実油、ヤシ油、落花生油等の動植物油等から得られる脂肪酸（アルカン酸）等が挙げられる。これらの高級脂肪酸をさらに、グリセリンなどの多価アルコールなどと反応させエステル化反応させたものも使用することができる。
【００９４】
高級脂肪酸は１種単独で、又は２種以上を併用してもよい。仕上り性の点から、炭素数１８個〜炭素数２２個の高級脂肪酸が、配合される全脂肪酸中５０質量％以上含有されていることが好ましく、６０質量％以上含有されていることがさらに好ましい。
【００９５】
上記高級脂肪酸を配合すると、他成分より比較的分子量が低いことから、塗膜表面に介在し、仕上がり性（光沢度）に優れた塗膜を形成できる。
【００９６】
本発明の塗料組成物に高級脂肪酸を含有する場合、その含有量は、仕上がり性の点から、（Ａ）成分及び（Ｂ）成分の合計樹脂固形分を基準として、２０質量％以下、さらに１〜１０質量％の範囲が好ましい。
【００９７】
前記可塑剤としては特に限定されないが、リン酸エステル系可塑剤、フタル酸エステル系可塑剤、トリメリット酸エステル系可塑剤、ピロメリット酸系可塑剤、グリコレート系可塑剤、クエン酸エステル系可塑剤、ポリエステル系可塑剤などを用いることができ、具体的には、アリーレンビス（ジアリールホスフェート）エステル、リン酸トリクレシル、トリメリット酸トリ（２−エチルヘキシル）などが挙げられる。
【００９８】
本発明の塗料組成物に可塑剤を含有する場合、その含有量は、塗料組成物との相溶性、仕上がり性及び塗料の貯蔵安定性の点から、（Ａ）成分及び（Ｂ）成分の合計樹脂固形分を基準として、２０質量％以下、さらに１．５〜１０質量％の範囲が好ましい。
【００９９】
本発明の塗料組成物は、低温硬化性の点から、有機溶剤型塗料組成物であることが好適である。なお、本明細書において、有機溶剤型塗料組成物は溶剤として実質的に水を含有しない塗料である。有機溶剤の種類としては、特に限定されないが、本発明の塗料組成物は、人体や環境への影響の観点から、トルエンやキシレンを含まないことが好ましい。
【０１００】
本発明の塗料組成物は、塗装時において希釈剤を用いることができ、固形分含有率を１５質量％以上、特に好ましくは３５〜６０質量％の範囲内、粘度を５〜３０秒／フォードカップ＃４／２０℃の範囲内に調整して塗装することが塗装作業性と排出される有機溶剤量削減の点から好ましい。希釈剤としては、特に限定されず、前記有機溶剤の項で挙げたものを使用することができるが、人体や環境への影響の観点から、トルエンやキシレンを含まないことが好ましい。
【０１０１】
本発明の塗料組成物を被塗物上に塗装して、塗装物品を得ることができる。
【０１０２】
本発明の塗料組成物を塗装する被塗物は、１コートで付着性と仕上がり性等の塗膜性能を両立するという観点から、アクリロニトリル−ブタジエン−スチレン（ＡＢＳ）樹脂、アクリロニトリル−スチレン−アクリレート（ＡＳＡ）樹脂、ポリカーボネート（ＰＣ）樹脂、ポリブチレンテレフタレート（ＰＢＴ）樹脂、ポリ塩化ビニル（ＰＶＣ）樹脂、ポリアミド（ＰＡ）樹脂及びこれら樹脂の少なくとも２種類のハイブリッド樹脂であることが好ましい。
【０１０３】
上記被塗物のほかにも、付着性と塗膜性能が問題なければ、下記のものも被塗物とすることができる。ポリエチレン、ポリプロピレンなどに代表されるポリオレフィン系樹脂、ポリメチルメタクリレート樹脂、アクリル樹脂、ポリフェニレンエーテル樹脂、ポリオキシメチレン樹脂、ポリウレタン樹脂、エポキシ樹脂など又はこれらのハイブリッド樹脂や繊維強化プラスチック（Fiber-Reinforced Plastics）などやエンジニアリング樹脂などのプラスチック材料（合成樹脂成型品）；ガラス、セメント、コンクリートなどの無機材料；木材；繊維材料（紙、布、ダンボールなど）；金属材料（鉄、アルミニウム、真鍮、銅、ステンレス鋼、ブリキ、亜鉛メッキ鋼、合金化亜鉛〔Ｚｎ−Ａｌ、Ｚｎ−Ｎｉ、Ｚｎ−Ｆｅなど〕、メッキ鋼など）を挙げることができる。これらの素材に応じて適宜、脱脂処理や表面処理して被塗物とすることができる。さらに、上記被塗物に下塗り塗膜（ベースコート塗料）を形成させたものを被塗物とすることもできる。
【０１０４】
下塗り塗膜とは、本発明の塗料組成物により形成される塗膜の下に形成される塗膜であり、下塗り塗膜を形成するための下塗り塗料は、被塗面の種類や状態等に応じて塗装される。本発明の塗料組成物により形成される塗膜との間に膜を設けることで、被塗面との付着性等を向上させることができる。
【０１０５】
上記下塗り塗膜を構成する下塗り塗料の構成成分としては、具体的には、例えば、被膜形成性樹脂、架橋剤、着色顔料、体質顔料、光輝性顔料、防錆顔料、導電性顔料等を含有する塗料組成物を好適に使用でき、さらに、該下塗り塗料組成物は、紫外線吸収剤、光安定剤、硬化触媒、可塑剤、付着付与剤、相溶化剤、消泡剤、粘性調整剤、防錆剤、表面調整剤等の塗料添加剤を適宜含有させることができる。
【０１０６】
被膜形成性樹脂の種類としては、例えば、ポリオール、アクリル樹脂、ポリエステル樹脂、アルキド樹脂、ウレタン樹脂、ポリオレフィン樹脂、エポキシ樹脂、フェノール樹脂、ポリアミド樹脂及びこれらの水酸基含有樹脂等が挙げられ、これらは単独で又は２種以上を組み合わせて使用することができる。
【０１０７】
架橋剤を配合することによって架橋させてもよく、架橋剤を配合せず実質的に未架橋でもよい。また、上層の塗膜に含有される架橋剤の染み込みにより架橋させてもよい。
【０１０８】
架橋剤としては、例えば、メラミン樹脂、尿素樹脂等のアミノ樹脂、ポリイソシアネート化合物、ブロック化ポリイソシアネート化合物等を好適に使用することができる。上記下塗り塗料組成物としては、有機溶剤型塗料組成物、水性塗料組成物のいずれを用いてもよく、無溶剤であってもよい。
【０１０９】
また、本発明の塗料組成物が塗装される被塗物としては、特に制限されず、例えば、乗用車、トラック、オートバイ、バスなどの自動車車体の外板部；自動車部品；携帯電話、オーディオ機器などの家庭電気製品の外板部などを挙げることができる。
【０１１０】
本発明の塗料組成物及び下塗り塗料組成物を塗装する方法は、特に限定されない。例えば、エアスプレー、エアレススプレー、回転霧化塗装機、浸漬塗装、刷毛などにより塗装することができる。塗装の際、静電印加を行ってもよい。
【０１１１】
本発明の塗料組成物の塗装膜厚は、硬化膜厚で通常１０〜１００μｍ、好ましくは１２〜５０μｍ、さらに好ましくは１５〜３５μｍの範囲内とすることができる。
【０１１２】
本発明の塗料組成物の塗膜形成方法における、加熱条件は特に限定されないが、７０〜１００℃、好ましくは７０〜９０℃で１０〜９０分保持することにより行なうことができる。熱によりプラスチック材料に変形が伴う場合の加熱条件は、例えば、ＡＢＳ樹脂などを用いる場合には、７０℃〜９０℃で２０〜９０分保持することが好ましい。
【０１１３】
本発明の塗料組成物塗装後、加熱硬化をさせる前に、塗装直後の塗膜の揮発分を減少させる又は揮発分を除去するために、セッティング（数分間室温に放置）及び／又は予備加熱（５０〜８０℃位で数分間強制乾燥）を施すことも可能である。予備加熱は、被塗物の塗装面に常温又は約２５℃〜約８０℃の温度に加熱された空気を吹き付けるエアブロー、熱風炉、電気炉、ＩＲ（赤外線誘導加熱）炉などの乾燥炉等で行なうことができる。
【０１１４】
前述のように、本発明においては、上記被塗物に下塗り塗膜（ベースコート塗膜）を形成させたものを被塗物とすることもできる。また下塗り塗膜には顔料等を配合してもよい。従って、本発明の一つの実施形態において、本発明は、被塗物に、少なくとも１層の着色ベース塗料組成物及び少なくとも１層の上塗り塗料を順次塗装することにより複層塗膜を形成する方法であって、最上層の上塗り（トップ）塗料として、前述の本発明の塗料組成物を塗装する複層塗膜形成方法を提供する。
【０１１５】
具体的には、例えば、２コート１ベーク方式（ベースコート／トップコート）、２コート２ベーク方式（ベースコート／トップコート）、３コート１ベーク方式（ベースコート／クリヤーコート／トップコート）、３コート２ベーク方式（ベースコート／クリヤーコート／トップコート）等従来から公知の方法に従って実施できる。
【０１１６】
該ベース塗料組成物を塗装後、得られた未硬化の下塗り塗膜を、必要に応じて、セッティング及び／又は予備加熱によって、実質的に硬化しない程度に乾燥させたり、乾燥しない程度に固形分含有率を調整したりしてもよい。
【０１１７】
本発明において、硬化塗膜とは、ＪＩＳ  Ｋ  ５６００−１−１に規定された硬化乾燥状態、すなわち、塗面の中央を親指と人差指とで強く挟んで、塗面に指紋によるへこみが付かず、塗膜の動きが感じられず、また、塗面の中央を指先で急速に繰り返しこすり、塗面にすり跡が付かない状態の塗膜である。一方、未硬化塗膜とは、塗膜が上記硬化乾燥状態に至っていない状態であって、ＪＩＳ  Ｋ  ５６００−１−１に規定された指触乾燥状態及び半硬化乾燥状態をも含むものである。
【０１１８】
本発明の上塗り塗料組成物は、ベース塗料組成物の硬化又は未硬化の塗膜に塗装することができるが、付着性の点から硬化塗膜上に塗装すること（２コート２ベーク方式）が特に好ましい。
【０１１９】
該ベース塗料組成物の硬化条件は、塗料が硬化する焼付条件の中から適宜選択することができるが、室温（２５℃）〜１６０℃、特に４０℃〜１４０℃の範囲内の温度で、また、焼付け時間は、３０秒間〜６０分間、特に１〜４０分間の範囲内が好適である。また、その際の塗装膜厚は、乾燥塗膜厚で３〜１００μｍ、特に５〜８０μｍの範囲内が好適である。
【０１２０】
また、被塗物に本発明の塗料組成物塗装後にクリヤー塗料等を塗装して複層塗膜としてもかまわない。
【０１２１】
本発明の塗料組成物を塗装すると、３５μｍ以下でも、１コートであっても、２コート並の耐擦傷性と仕上がり性に優れ、かつ耐加水分解性にも優れた塗膜が形成される。
【実施例】
【０１２２】
以下、実施例を挙げて本発明をさらに詳細に説明する。尚、「部」及び「％」は、別記しない限り「質量部」及び「質量％」を示す。【０１２３】
（製造例１）水酸基含有アクリル樹脂（Ａ−１）の製造
撹拌装置、温度計、還流冷却器、サーモスタット及び滴下用ポンプを備えた反応容器に、スワゾール１０００（注１）６０部を仕込み、窒素ガスを吹き込み撹拌しながら１４５℃まで昇温し、反応容器中へ下記モノマーと重合開始剤
２−ヒドロキシエチルメタクリレート  ２９．０部、
スチレン                            １０．０部、
メチルメタクリレート                １１．７部、
ｉｓｏ−ブチルメタクリレート        １８．０部、
ｉｓｏ−ブチルアクリレート          １１．０部
カージュラＥ１０Ｐ（注２）          １５．３部、
アクリル酸                            ５．０部及び、
ジ−ｔｅｒｔ−アミルパーオキサイド    ６．０部
の混合物を、滴下用ポンプを利用して３時間かけて一定速度で滴下した。その後ジ−ｔｅｒｔ−アミルパーオキサイド  ０．５部及びスワゾール１０００  １０．０部の混合物を１時間要して滴下した。滴下終了後、同温度で３時間熟成し反応を終了した。得られた水酸基含有アクリル樹脂（Ａ−１）の溶液は、固形分含有率６０％の均一な透明溶液であった。また樹脂（Ａ−１）の重量平均分子量は約４，７００、ガラス転移温度４５．１℃、水酸基価は１２５ｍｇＫＯＨ／ｇ、酸価は５．０ｍｇＫＯＨ／ｇであった。【０１２４】
注１）スワゾール（登録商標）１０００：丸善石油化学社製、商品名、芳香族炭化水素系溶剤
注２）カージュラＥ１０Ｐ：ジャパンエポキシレジン社製、商品名、ネオデカン酸モノグリシジルエステル。【０１２５】
（製造例２〜５）水酸基含有アクリル樹脂（Ａ−２）〜（Ａ−５）の製造
製造例１において、配合を表１に記載の配合にした以外は、製造例１と同様にして、水酸基含有アクリル樹脂（Ａ−２）及び（Ａ−５）溶液を得た。得られた水酸基含有アクリル樹脂（Ａ−２）〜（Ａ−５）の固形分含有率、重量平均分子量、ガラス転移点温度、水酸基価、酸価を表１に示した。【０１２６】
【表１】
2015005434.tif 000002
【０１２７】
（製造例６）水酸基含有ポリエステル樹脂（Ｂ−１）の製造
撹拌機、温度計、精留塔及び水分離器を装備した反応容器に、
ヘキサヒドロ無水フタル酸                          ４８．８部、
１，６−ヘキサンジオール                          ３１．１部、
トリス（２−ヒドロキシエチル）イソシアヌレート    ２５．８部
をエステル化触媒のジブチル錫オキサイド（０．０２５部）の存在下で２３０℃に加熱し、１時間保った後、キシレンを加え、同温度で約６時間水を留去しながら還流させて反応させた。反応終了後、減圧状態で揮発成分を留出させ、スワゾール１５００（注３）／酢酸ブチル＝７０／３０で溶剤置換及び希釈して、固形分含有率７０％の水酸基含有ポリエステル樹脂（Ｂ−１）を得た。この水酸基含有ポリエステル樹脂（Ｂ−１）の数平均分子量、水酸基価、酸価を表２に示す：
注３）スワゾール（登録商標）１５００：丸善石油化学社製、商品名、芳香族炭化水素系溶剤。【０１２８】
（製造例７）水酸基含有ポリエステル樹脂（Ｂ−２）の製造
撹拌機、温度計、精留塔及び水分離器を装備した反応容器に、
ヘキサヒドロ無水フタル酸            ５２．８部、
１，４−シクロヘキサンジカルボン酸  １４．８部、
１，３−プロパンジオール            ３１．７部
トリメチロールプロパン              １０．０部、
をエステル化触媒のジブチル錫オキサイド（０．０２５部）の存在下で２３０℃に加熱し、１時間保った後、キシレンを加え、同温度で約６時間水を留去しながら還流させて反応させた。反応終了後、減圧状態で揮発成分を留出させ、スワゾール１５００／酢酸ブチル＝７０／３０で溶剤置換及び希釈して、固形分含有率７０％の水酸基含有ポリエステル樹脂（Ｂ−２）を得た。この水酸基含有ポリエステル樹脂（Ｂ−２）の数平均分子量、水酸基価、酸価を表２に示す。【０１２９】
【表２】
2015005434.tif 000003
【０１３０】
（製造例８）レオロジーコントロール剤用マクロモノマー（ｆａ）の製造
１２−ヒドロキシステアリン酸をトルエン還流下でメタンスルホン酸を触媒として脱水縮合してなる樹脂酸価３０で、数平均分子量約１，８００の自己縮合ポリエステル樹脂の末端カルボキシル基に、ジメチルアミノエタノールを触媒として、グリシジルメタクリレートを付加して重合性二重結合を導入して、マクロモノマー（ｆａ）溶液を得た。このものの固形分含有率は７０％であり、１分子あたり数平均分子量に基づき約１個の重合性二重結合を有していた。【０１３１】
（製造例９）レオロジーコントロール剤用マクロモノマー（ｆｂ）の製造
反応容器中に酢酸ブチル１７４部を入れ加熱還流し、この中に、
７０％マクロモノマー（ｆａ）溶液    ２９７．０部、
メチルメタクリレート                １９５．９部、
グリシジルメタクリレート              １８．５部、
キシレン                            １６３．０部、
２，２−アゾビスイソブチロニトリル      ９．６部
からなる混合物を３時間かけて均一速度で滴下し、さらに２時間熟成した。
ついで、ｐ−ｔ−ブチルカテコール      ０．０５部、
メタクリル酸                            ３．８部、
ジメチルアミノエタノール                ０．５部
からなる混合物をフラスコ中に加えて樹脂酸価が０．５になるまで１４０℃で約５時間反応を行い、固形分含有率５０％のマクロモノマー（ｆｂ）溶液を得た。得られたマクロモノマー（ｆｂ）は、ポリ１２−ヒドロキシステアリン酸による第１のセグメントと、メチルメタクリレートとグリシジルメタクリレートの共重合体による第２のセグメントとを有するグラフトポリマーであって、１分子中に平均４個の重合性二重結合を有していた。【０１３２】
（製造例１０）レオロジーコントロール剤用マクロモノマー（ｆｃ）の製造    
反応容器中にキシレン１５３部を入れ１２５℃に加熱してから、
２−エチルヘキシルアクリレート        ５０．０部、
ｎ−ブチルアクリレート                ２３．０部、
２−ヒドロキシエチルアクリレート      ２５．０部、
アクリル酸                              ２．０部、
ｔｅｒｔ−ブチルパーオクトエート        ４．５部
からなる混合物を４時間かけて滴下し、その後２時間熟成を行なった。
得られたアクリル樹脂ワニスは固形分含有率６５％、数平均分子量７，０００であった。このアクリル樹脂ワニス    １００．０部に、
グリシジルメタクリレート                ２．０部、
４−ｔｅｒｔ−ブチルピロカテコール      ０．０１部、
テトラブチルアンモニウムブロミド        ０．１５部
を加えて１１５℃で７時間攪拌し、共重合二重結合を分子中に導入してマクロモノマー（ｆｃ）を得た。得られたマクロモノマー（ｆｃ）における導入二重結合の数は１分子あたり数平均分子量につき約１．０個で、ＳＰ値は８．７０、水酸基価は１２１ｍｇＫＯＨ／ｇであった。【０１３３】
（製造例１１）レオロジーコントロール剤（Ｎｏ．１）の製造
反応容器中に窒素雰囲気下で、
ヘプタン                            １９０．０部、
５０％マクロモノマー（ｆｂ）溶液      ２０．０部、
６５％マクロモノマー（ｆｃ）溶液      ２３．０部
を仕込み、攪拌しながら還流温度にて、
５０％マクロモノマー（ｆｂ）溶液      ２０．０部、
６５％マクロモノマー（ｆｃ）溶液      ２３．０部、
メチルメタクリレート                  ５０．０部、
２−ヒドロキシエチルアクリレート      ５０．０部、
グリシジルメタクリレート                １．５部、
メタクリル酸                            ０．８部、
２，２‘−アゾビスイソブチロニトリル    ２．０部
からなる混合物を５時間要して滴下し、続いて２時間熟成した。ついで、
ジメチルアミノエタノール                ０．１部
を加え、さらに４時間熟成を行なって重合体微粒子（Ｎｏ．１）の非水分散液を得た。重合体微粒子（Ｎｏ．１）の重量平均分子量は１０万、得られた非水分散液は固形分含有率４０％の白色分散液で、粒子の粒径は約１６０ｎｍ（ピーク粒子径）であった。粒子径はコールター社の「ＣＯＵＬＴＥＲ  Ｎ４型サブミクロン粒子分析装置」により測定した。また、この粒子はアセトン、酢酸エチル、キシレンなどの有機溶剤に不溶であった。【０１３４】
＜被塗物の作製＞
（ＡＢＳ被塗物）    
１００ｍｍ×１５０ｍｍ×３．０ｍｍのアクリロニトリル−ブタジエン−スチレン板の表面をイソプロピルアルコールで脱脂してＡＢＳ被塗物とした。【０１３５】
（ＰＣ／ＰＢＴ被塗物）    
１００ｍｍ×１５０ｍｍ×３．０ｍｍのポリカーボネート−ポリブチレンテレフタレート板の表面をイソプロピルアルコールで脱脂してＰＣ／ＰＢＴ被塗物とした。【０１３６】
（ＰＶＣ被塗物）
１００ｍｍ×１５０ｍｍ×１．０ｍｍのポリ塩化ビニル樹脂の表面をイソプロピルアルコールで脱脂してＰＶＣ被塗物とした。【０１３７】
（ナイロン被塗物）
１００ｍｍ×１５０ｍｍ×１．０ｍｍのポリアミド樹脂（ナイロン）の表面をイソプロピルアルコールで脱脂してナイロン被塗物とした。【０１３８】
（実施例１）塗料組成物Ｎｏ．１の製造
水酸基含有アクリル樹脂（Ａ−１）６０％溶液    １１１．７部（固形分６７．０部）、
水酸基含有ポリエステル樹脂（Ｂ−１）７０％溶液  ２５．７部（固形分１８．０部）、
レオロジーコントロール剤（Ｎｏ．１）４０％溶液  ４３．５部（固形分１７．４部）、
顔料（Ｃ−１）（注４）                          １７．４部、
ＢＹＫ−３４６（注７）                            １．０部、
ディスパロン（登録商標）ＬＦ１９８５−５０（注８）１．０部、
ＴＩＮＵＶＩＮ  ３８４−２（注９）                １．６部及び
ＴＩＮＵＶＩＮ  ２９２（注１０）                  ０．８部を均一に混合し、
さらに、スミジュール（登録商標）Ｎ３３００（注１１）を、本発明の塗料組成物中の水酸基含有樹脂成分とレオロジーコントロール剤の合計水酸基に対し、ＮＣＯ／ＯＨの当量比が１．１０となる量を配合して混合し、スワゾール１０００で固形分を調整して、固形分含有率５５％の塗料組成物Ｎｏ．１を得た。また、塗料組成物Ｎｏ．１の不粘着性を評価した結果を表３に示す。【０１３９】
（実施例２〜１８、比較例１〜３）塗料組成物  Ｎｏ．２〜Ｎｏ．２１の製造
各成分の配合を表３に示す配合とする以外実施例１と同様にして、表３に示す固形分含有率５５％の塗料組成物Ｎｏ．２〜Ｎｏ．２１を得た。なお表３の配合量は、固形分の配合量を示す。塗料組成物Ｎｏ．２〜Ｎｏ．２１の不粘着性を評価した結果を表３に示す。【０１４０】
（比較例４）塗料組成物  Ｎｏ．２２
各成分の配合を表３に示す配合と、イソシアネート化合物をユーバン２０ＳＥ−６０（注１２）を５７．５部（固形分３４．５部）配合とする以外は、実施例１と同様にして、表３に示す固形分含有率５５％の塗料組成物Ｎｏ．２２を得た。【０１４１】
【表３】
2015005434.tif 000004
【０１４２】
2015005434.tif 000005
【０１４３】
注４）Ｃ−１：アルミニウムペースト  ＢＰ−６３６０、東洋アルミニウム（株）製、商品名、表面処理アルミ、
注５）Ｃ−２：黒色ペースト、メトキシプロピルアセテート５２．４部、カーボンブラック１５部、ＤＩＳＰＥＲＢＹＫ−２００１（ビック・ケミー・ジャパン社製、分散剤、有効成分４６％）３２．６部を混合しミルベースを作成し、ビーズミルで６０分間分散し、ビーズを除去したものを、黒色ペーストとして用いた。顔料濃度１５重量％であった。【０１４４】
注６）高級脂肪酸Ｎｏ．１：炭素数１８のオレイン酸、
高級脂肪酸Ｎｏ．２：炭素数２０のエイコサン酸（和名別名：アラキジン酸）、
高級脂肪酸Ｎｏ．３：炭素数２２のドコサン酸（和名別名：ベヘン酸）
その他の脂肪酸Ｎｏ．４：炭素数１２のラウリン酸、
注７）ＢＹＫ（登録商標）−３４６：ビック・ケミー・ジャパン社製、商品名、表面調整剤、
注８）ディスパロン（登録商標）  ＬＦ−１９８５−５０：楠本化成（株）社製、商品名、表面調整剤、
注９）ＴＩＮＵＶＩＮ（登録商標）  ３８４−２：ＢＡＳＦ社製、商品名、紫外線吸収剤、
注１０）ＴＩＮＵＶＩＮ（登録商標）  ２９２：ＢＡＳＦ社製、商品名、光安定剤、
注１１）ポリイソシアネート化合物（Ｄ）：スミジュール（登録商標）Ｎ３３００、住友バイエルウレタン（株）製、商品名、ヘキサメチレンジイソシアネートのイソシアヌレート環付加物、固形分含有率１００％、イソシアネート基含有率２１．８％、
注１２）ユーバン２０ＳＥ−６０：三井東圧化学株式会社製、商品名、固形分含有率約６０質量％のブチルエーテル化メラミン樹脂溶液。【０１４５】
注１３）不粘着性；    
各塗料組成物を、脱脂したＡＢＳ樹脂の平板（１００×１００ｍｍ）の上に硬化膜厚８０μｍとなるように塗布し、５分間室温にてセッティングを行い、７０℃で２０分焼付けた試験板を２枚ずつ作成した。試験板サイズに裁断したティッシュペーパー（「スコッティティッシュ（クレシア（株）製）」を、塗面同士向き合うように試験板に２枚挟み、０．２ｋｇ/ｃｍ２の荷重で２時間放置した後、手でティッシュペーパーを剥がしたときのティッシュの剥がしやすさと、塗膜の状態を確認し、下記基準にて評価した。試験温度は４０℃とした：
Ｓ：ティッシュペーパーはすぐに剥がれ、塗膜外観の異常も全くない
Ａ：ティッシュペーパーはすぐに剥がれ、塗面にティッシュペーパーを重ねた部分の痕跡がわずかに付き、該痕跡は室温で放置すると２４時間以内で回復する、
Ｂ：ティッシュペーパーはすぐに剥がれ、塗面にティッシュペーパーを重ねた部分の痕跡がかなり付き、該痕跡は室温で放置しても２４時間以内で回復しない、
Ｃ：ティッシュペーパーは剥がしにくく、塗面に跡がつく。【０１４６】
試験板の作成 
（実施例１９）    
実施例１で得た塗料組成物Ｎｏ．１を、表４に示す固形分含有率にスワゾール１０００で調整し、エアスプレーを用いて、表４に示す被塗物、乾燥膜厚、常温でのセッティング時間、焼付温度、焼付時間で試験板を得た。【０１４７】
（実施例２０〜４２、比較例５〜８）    
表４に記載の塗料組成物を被塗物、塗装時固形分含有量、焼付温度及び焼付時間とした以外は、実施例１９と同様に操作して試験板を作製した。
上記のようにして得られた各塗装板を、２３℃、５０％相対湿度の雰囲気下で２４時間静置したものを試験板とし、各種試験に供した。試験結果を表４に示す。【０１４８】
≪試験方法≫
（注１４）仕上がり性： 
各試験板について下記目視評価及び光沢度測定により仕上がり性を評価した：
＜外観（目視）＞    
各試験板を目視にて観察し、素材変形の有無及びムラや凸状のブツの発生度合を下記基準で評価した：
Ｓ：熱による素材変形はほとんどなく、ムラやブツが認められず、極めて優れた塗膜外観を有する
Ａ：熱による素材変形はほとんどなく、ムラ又はブツがわずかに認められるが、優れた塗膜外観を有する
Ｂ：熱による素材変形はほとんどなく、ムラ又はブツがかなり認められ塗膜外観がやや劣る
Ｃ：熱による素材変形がある又はムラ若しくはブツが多く認められ、塗膜外観が劣る      ＜光沢度＞
ＪＩＳ  Ｋ５６００−４−７（１９９９）の鏡面光沢度（６０度）に準じて各塗面の光沢度を測定した。測定した光沢度を下記基準により評価した。鏡面光沢度（６０度）が８５以上であれば実用レベルである。【０１４９】
（注１５）塗膜硬度：
＜鉛筆硬度（１時間後及び３日後）＞    
各試験板の塗膜面にＪＩＳ  Ｋ  ５６００−５−４（１９９９）に準じて鉛筆引っ掻き試験（手かき法、傷評価〔傷跡が生じない最も硬い鉛筆の硬度とする〕）を行った。各試験板を、２３℃、５０％相対湿度の雰囲気下で１時間静置したもの及び３日間静置したものを評価した。２Ｂ、Ｂ、ＨＢ、Ｆ、Ｈの順で鉛筆の芯が硬くなり、より塗膜が硬いことを示し、ＨＢ以上であれば実用レベルである
＜耐擦傷性（目視）＞    
ルーフにニチバン社製耐水テープにて試験板を貼りつけた自動車を、２０℃の条件下、洗車機で１５回洗車を行なった。試前後の各試験板を目視にて観察し、下記基準で評価した。洗車機は、ヤスイ産業社製「ＰＯ２０  ＦＷＲＣ」を用いた：
Ｓ：試験前の塗膜に対して、塗膜表面に傷がはいったためにツヤビケがややあるが、塗膜の外観は良好なもの
Ａ：試験前の塗膜に対して、塗膜表面に傷がやや深く入り、ツヤビケも見られるが塗膜の外観は製品としたときに問題ないレベル
Ｂ：試験前の塗膜に対して、塗膜表面に傷が深く入り、ツヤビケがかなり見られる
Ｃ：試験前の塗膜に対して、素地が見え、著しくツヤビケが見られる。【０１５０】
（注１６）耐汚染性：
＜耐アルカリ性（光沢保持率）＞
試験板の塗面に濃度が０．１規定のカセイソーダ水溶液０．５ｍＬスポット滴下し、温度６５℃、相対湿度７５％で４時間放置し、水洗した。試験前後のスポット部分の塗膜について、ＪＩＳ  Ｋ５６００−４−７（１９９９）の鏡面光沢度（６０度）に準じて各塗面の光沢度を３回測定し、その平均値を求めた。試験前の光沢度に対する試験後の光沢度を光沢保持率（％）として求め光沢保持率（％）により評価した。該光沢保持率が高いほど、耐アルカリ性が良好であることを表す。光沢保持率が８０（％）以上であれば実用レベルである
＜耐ガソリン性（外観目視）＞
試験板の塗面にガソリンを染み込ませたガーゼを４．９Ｎの荷重を加えて８往復こすり、塗膜の粘着性及び塗面状態を観察した：
Ｓ：試験前の塗膜に対して、全く外観の変化のないもの
Ａ：試験前の塗膜に対して、わずかにツヤびけ、ふくれ又は変色が見られるが、製品とした時に問題ないレベル
Ｂ：試験前の塗膜に対して、粘着性があり、ツヤびけ、ふくれ又は変色がかなり見られる
Ｃ：試験前の塗膜に対して、著しく粘着性、ツヤびけ、ふくれ又は変色が見られる。【０１５１】
（注１７）耐水性（耐加水分解性）：
各試験板について、４０℃の温水に２４０時間浸漬した後、水洗いした試験板の外観及び付着性を下記基準にて評価した：
＜外観〔耐水試験後〕＞
Ｓ：試験前の塗膜に対して、全く外観の変化のないもの
Ａ：試験前の塗膜に対して、わずかにツヤびけ、ふくれ、白化又は変色が見られるが、製品とした時に問題ないレベル
Ｂ：試験前の塗膜に対して、ツヤびけ、ふくれ、白化又は変色がかなり見られる
×：試験前の塗膜に対して、著しくツヤびけ、ふくれ、白化又は変色が見られる。【０１５２】
＜付着〔耐水試験後〕＞    
各塗面にＪＩＳ  Ｋ  ５６００−５−６（１９９０）に準じて塗膜に２ｍｍ×２ｍｍのゴバン目１００個を作り、その面に粘着テープを貼着し、急激に剥がした後に、塗面に残ったゴバン目塗膜の数を評価した：
Ｓ：残存個数／全体個数＝１００個／１００個で縁欠けなし
Ａ：残存個数／全体個数＝１００個／１００個で縁欠けあり
Ｂ：残存個数／全体個数＝９９個〜９０個／１００個
Ｃ：残存個数／全体個数＝８９個以下／１００個。【０１５３】
（注１８）耐候性：
促進耐候性試験には、ＪＩＳ  Ｂ  ７７５４に規定されたスーパーキセノンウェザオメーター（商品名、スガ試験機社製）を使用し、１時間４２分間のキセノンアークランプの照射と１８分間の降雨条件における同ランプの照射による２時間を１サイクルとして、５００サイクルの繰り返し試験の終了後に、実験室内に保管しておいた控え塗板と比較して評価を行なった：
＜外観〔耐候性試験後（目視）〕＞    
Ｓ：塗膜に異常が認められない
Ａ：塗膜にわずかな黄変が認められるがワレの発生がなく製品とした場合に問題がないレベル
Ｂ：塗膜に黄変が認められる
Ｃ：塗膜の黄変が認められる、若しくはワレが生じているもの
＜外観〔耐候性試験後（色差）〕＞
初期と試験後における試験板において、ＪＩＳ  Ｚ  ８７３０に準拠する色差ΔＥを測定した。ΔＥの値が小さいほど良好な値であり、ΔＥが２．０未満であれば実用レベルである
＜外観〔耐候性試験後（光沢保持率）〕＞    
試験前後の塗膜について、ＪＩＳ  Ｋ５６００−４−７（１９９９）の鏡面光沢度（６０度）に準じて各塗面の光沢度を測定した。試験前の光沢度に対する試験後の光沢度を光沢保持率（％）として求め、下記基準により評価した。光沢保持率が８０（％）以上であれば実用レベルである
＜付着性〔耐候性試験後〕＞    
耐候性試験後の各塗面にＪＩＳ  Ｋ  ５６００−５−６（１９９０）に準じて塗膜に２ｍｍ×２ｍｍのゴバン目１００個を作り、その面に粘着テープを貼着し、急激に剥がした後に、塗面に残ったゴバン目塗膜の数を評価した：
Ｓ：残存個数／全体個数＝１００個／１００個で縁欠けなし
Ａ：残存個数／全体個数＝１００個／１００個で縁欠けあり
Ｂ：残存個数／全体個数＝９９個〜９０個／１００個
Ｃ：残存個数／全体個数＝８９個以下／１００個。【０１５４】
尚、本発明が属する塗料の分野においては、塗膜の仕上がり性、塗膜硬度、耐汚染性、耐水性及び耐候性がいずれも優れていることが好ましい。【０１５５】
【表４】
2015005434.tif 000006
【０１５６】
2015005434.tif 000007
【０１５７】
注１９：カチオン電着塗料および中塗塗料を塗装し加熱硬化した金属板に、アクリル樹脂・メラミン樹脂系有機溶剤  型ベース塗料を（硬化膜厚２０μ）塗装し、室温で５分放置してから、１４０℃で３０分加熱したものを被塗物とした。
【国際調査報告】
2015005434.tif 000008
2015005434.tif 000009
2015005434.tif 000010
2015005434.tif 000011